(57)【要約】【課題】蛍光Ｘ線分析法を利用して、骨材を含むコンクリートのセメント部に含まれる微量元素の濃度を分析する。【解決手段】個別重量分率計算部１３が、蛍光Ｘ線強度ＩG（ｘi），ＩP（ｘi），ＩQ（ｘi）と、個別濃度ｇi，ｐi，ｑiとに基づいて、個別試料Ｓｉごとに、セメント部以外の個別重量分率ｘiを計算し、目的濃度計算部１４が、個別濃度ｇi，ｐi，ｑiと個別重量分率ｘiとに基づいて、コンクリート試料Ｓのセメント部にのみ含まれる微量元素Ｇの濃度ｇを計算する。【選択図】  図１
2013205289.tif 000002
【特許請求の範囲】
【請求項１】
蛍光Ｘ線分析装置が、１つのコンクリート試料からそれぞれサンプリングした、セメント部とセメント部以外との重量分率が異なる少なくとも３つの個別試料ごとに、これら個別試料のセメント部にのみ含まれる微量元素と、これら個別試料のセメント部またはセメント部以外のいずれか一方にのみ含まれる、当該微量元素以外の少なくとも１つの成分元素とについて、蛍光Ｘ線強度をそれぞれ測定する蛍光Ｘ線分析ステップと、
個別濃度計算部が、前記蛍光Ｘ線分析ステップで測定された前記微量元素および前記成分元素に関する前記蛍光Ｘ線強度に基づいて、前記個別試料ごとに、前記微量元素および前記成分元素に関する個別濃度を計算する個別濃度計算ステップと、
個別重量分率計算部が、前記蛍光Ｘ線分析ステップで測定された前記蛍光Ｘ線強度と、前記個別濃度計算ステップで計算された前記個別濃度とに基づいて、前記個別試料ごとに、当該個別試料に関するセメント部とセメント部以外との重量分率を示す個別重量分率を計算する個別重量分率計算ステップと、
目的濃度計算部が、前記個別濃度計算ステップで計算した前記微量元素に関する前記個別濃度と、前記個別重量分率計算ステップで計算した前記個別重量分率とに基づいて、前記微量元素の濃度を計算する目的濃度計算ステップと
を備えることを特徴とするコンクリート定量分析方法。
【請求項２】
請求項１に記載のコンクリート定量分析方法において、
前記個別重量分率計算ステップは、前記個別試料ごとに前記個別重量分率を計算する際、当該個別試料Ｓｉに関する、前記蛍光Ｘ線分析ステップで測定された前記蛍光Ｘ線強度Ｉ（ｘi）と前記個別重量分率ｘiとの関係を示す次の近似式
Ｉ（ｘi）＝Ｄ・ｇi（１＋Ｅ・ｘi）
但し、ｇiは当該個別試料Ｓｉに関する当該元素の個別濃度；
Ｄ，Ｅは当該元素に固有の定数；
を、前記各個別試料と前記微量元素および前記成分元素との組合せごとに生成し、これら近似式を連立方程式として解くことにより、前記個別試料に関する前記個別重量分率を計算することを特徴とするコンクリート定量分析方法。
【請求項３】
請求項１または請求項２に記載のコンクリート定量分析方法において、
前記個別試料は、前記コンクリート試料を粉砕して得られた、細骨材を含む粉砕粒子を、目開きの異なる複数の篩を用いて粒径ごとに篩い分けし、得られた粒径の異なる粉砕粒子からなることを特徴とするコンクリート定量分析方法。
【請求項４】
１つのコンクリート試料からそれぞれサンプリングした、セメント部とセメント部以外との重量分率が異なる少なくとも３つの個別試料ごとに、これら個別試料のセメント部にのみ含まれる微量元素と、これら個別試料のセメント部またはセメント部以外のいずれか一方にのみ含まれる、当該微量元素以外の少なくとも１つの成分元素とについて、蛍光Ｘ線強度をそれぞれ測定する蛍光Ｘ線分析装置と、
前記蛍光Ｘ線分析装置で測定された前記微量元素および前記成分元素に関する前記蛍光Ｘ線強度に基づいて、前記個別試料ごとに、前記微量元素および前記成分元素に関する個別濃度を計算する個別濃度計算部と、
前記蛍光Ｘ線分析部で測定された前記蛍光Ｘ線強度と、前記個別濃度計算部で計算された前記個別濃度とに基づいて、前記個別試料ごとに、当該個別試料に関するセメント部とセメント部以外との重量分率を示す個別重量分率を計算する個別重量分率計算部と、
前記個別濃度計算部で計算した前記微量元素に関する前記個別濃度と、前記個別重量分率計算部で計算した前記個別重量分率とに基づいて、前記微量元素の濃度を計算する目的濃度計算部と
を備えることを特徴とするコンクリート定量分析システム。
【請求項５】
請求項４に記載のコンクリート定量分析システムにおいて、
前記個別濃度計算部は、前記個別試料ごとに前記個別重量分率を計算する際、当該個別試料Ｓｉに関する、前記蛍光Ｘ線分析部で測定された前記蛍光Ｘ線強度Ｉ（ｘi）と前記個別重量分率ｘiとの関係を示す次の近似式
Ｉ（ｘi）＝Ｄ・ｇi（１＋Ｅ・ｘi）
但し、ｇiは当該個別試料Ｓｉに関する当該元素の個別濃度；
Ｄ，Ｅは当該元素に固有の定数；
を、前記各個別試料と前記微量元素および前記成分元素との組合せごとに生成し、これら近似式を連立方程式として解くことにより、前記個別試料に関する前記個別重量分率を計算することを特徴とするコンクリート定量分析システム。
【請求項６】
請求項４または請求項５に記載のコンクリート定量分析システムにおいて、
前記個別試料は、前記コンクリート試料を粉砕して得られた、細骨材を含む粉砕粒子を、目開きの異なる複数の篩を用いて粒径ごとに篩い分けし、得られた粒径の異なる粉砕粒子からなることを特徴とするコンクリート定量分析システム。
【発明の詳細な説明】
【技術分野】
【０００１】
本発明は、定量分析技術に関し、特に蛍光Ｘ線分析法を利用して、骨材を含むコンクリートに含まれる微量元素の濃度を分析するコンクリート定量分析技術に関する。
【背景技術】
【０００２】
コンクリートの多くは、鉄筋との複合材料である鉄筋コンクリートに用いられる。特に、コンクリートと鉄筋の熱膨張率がほぼ等しいこと、圧縮に耐えるコンクリートと引張に耐える鉄筋との組合せが力学特性上有利なこと、ともに原材料が廉価であることなどの理由から、鉄筋コンクリートは建設材料や土木材料として広く用いられてきた。また、コンクリートは、自然環境下では錆びやすい鉄筋を、アルカリ性のコンクリートが防護する役割もある。
【０００３】
しかしながら、鉄筋コンクリートも恒久的に機能を持続する材料ではなく、長年の間に二酸化炭素などの酸性ガスなどによってコンクリートの中性化が進むと、中の鉄筋は錆びる恐れがある。また、コンクリートにひびが入り、ひびを経由して内部に、酸性ガスのほか、塩分が入ると、鉄筋は更に錆びやすくなる。古くは海砂をコンクリートの原料に用いたことで鉄筋の錆を引き起こした事例もあったように、塩分は少量であっても鉄筋の腐食を加速する。
【０００４】
コンクリートの原料は、セメント、水、骨材である。骨材は更に砕石などの粗骨材と、砂などの細骨材に分類される。いずれの原料についても、塩分含有量を極めて低濃度に制限している。
【０００５】
現在、構造物として供されている鉄筋コンクリートは、長いもので建設から３０年以上経過しており、その中に塩分が含まれる場合、この塩分は周囲の環境に由来するものである。すなわち、海から飛来する海塩粒子などに含まれる塩分が長い間にコンクリート中に侵入する。したがって、構造物に影響しない範囲で一部コンクリートを試料として採取したり、構造物と同じ条件で曝露したコンクリートを試料としたりして、これらコンクリート試料中の塩分を測定することは構造物の維持管理にとって重要である。
【０００６】
従来、コンクリート中の微量の塩分を測定する方法としては、主に化学分析による方法と蛍光Ｘ線分析による方法がある（例えば、非特許文献１など参照）。このうち、化学分析による塩分測定方法は、コンクリート試料を十分に溶解し、得られた溶液中の塩化物イオン量をイオンクロマトグラフィなどで測定し、もとのコンクリート試料の採取重量や溶媒である水の量などから、もとの塩分濃度を算出するものである。また、蛍光Ｘ線分析による塩分測定方法は、採取したコンクリート試料を粉末にしてＸ線を照射し、例えば、塩素の蛍光Ｘ線強度を得て、蛍光Ｘ線強度に比例する塩分濃度を算出するものである。
【先行技術文献】
【非特許文献】
【０００７】
【非特許文献１】ＪＩＳ規格Ｒ５２０４、「セメントの蛍光Ｘ線分析方法」、2002/07/20制定
【発明の概要】
【発明が解決しようとする課題】
【０００８】
コンクリートは、セメント部と、セメント部以外の粗骨材および細骨材との混合物である。これらを分離することなく、そのまま分析した場合、得られる塩素の濃度は、これら混合物中の重量分率となる。環境中から空気または水分を介してコンクリートへ侵入した塩分は、粗骨材および細骨材には浸透しないから、セメント部に蓄積される。よって、真に知りたい塩素の濃度は、コンクリート試料のうちのセメント部に含まれる塩素の濃度である。
【０００９】
コンクリート中の粗骨材および細骨材の重量分率が何らかの方法で与えられる場合であっても、コンクリート内部の粗骨材および細骨材の分布は打設や締め固めの条件によってむらがある。このため、コンクリート試料としてコンクリートの一部を対象とする場合、平均値としての粗骨材および細骨材の重量分率によって、混合物中の塩素の濃度を補正して、セメント部に含まれる塩素の濃度を得ることはできない。
【００１０】
従来の化学分析による塩分測定方法では、コンクリート試料から粗骨材および細骨材を分離して、塩分の分析を行うことが可能である。但し、塩分をほとんど含まない蒸留水などの清浄な水が必要であり、溶解などの手間もかかる。よって、多くの試料を扱う場合の分析には不向きである。
【００１１】
また、従来の蛍光Ｘ線分析による塩分測定方法は、化学分析に比して、手間なく、数秒から数十秒で結果を得ることができるが、試料作製段階において、粒径の大きい粗骨材は分別できても、細骨材すなわち砂は分別できない。このため、蛍光Ｘ線法で得られるのは、セメント部と細骨材の混合物中の塩素の濃度（重量分率）である。
【００１２】
蛍光Ｘ線分析における定量分析の１つとして、濃度が規定の一連の標準試料を用いる検量線法がある。また、一次Ｘ線の吸収、蛍光Ｘ線の発生、共存元素による目的元素の蛍光Ｘ線の吸収、共存元素の蛍光Ｘ線による目的元素の電子励起と蛍光Ｘ線の発生は決まった効率で生じる物理的現象であることを利用して、標準試料がなくても目的元素の濃度を得る方法もある。ファンダメンタルパラメータ法などが後者の例である。いずれも、蛍光Ｘ線分析でコンクリート試料を精度よく測定するための前処理として、コンクリート試料を、ある一定以下の粒度の粉体としてプレス成形するか、溶融してビードを作製するか、のいずれかが必要である。
【００１３】
このように、検量線法とファンダメンタルパラメータ法のいずれを用いた場合でも、従来の蛍光Ｘ線分析による塩分測定方法で得られるのは、セメント部と細骨材の混合物中の塩素の濃度の分析値である。塩素の蛍光Ｘ線の強度は、一次Ｘ線の吸収、蛍光Ｘ線の発生、共存元素による目的元素の蛍光Ｘ線の吸収、共存元素の蛍光Ｘ線による目的元素の電子励起と蛍光Ｘ線の発生の効率による。このため、塩素の蛍光Ｘ線の強度は、共存元素により変化する。したがって、この変化は、セメント部と細骨材の重量分率の重み付けをほどこしたセメント部と細骨材それぞれからの蛍光Ｘ線強度の線形合成で、説明することができない。  
【００１４】
すなわち、従来の蛍光Ｘ線分析による塩分測定方法による、蛍光Ｘ線分析でコンクリート試料中の塩素の濃度の分析値を得ることは可能であるものの、直ちに、セメント部に含まれる塩素の濃度の分析値を得ることはできない。
また、以上では、微量成分として塩分、微量元素として塩分中の塩素について記述したが、塩素以外の微量元素の分析でも同様の課題が生じえることは明白である。
【００１５】
本発明はこのような課題を解決するためのものであり、蛍光Ｘ線分析法を利用して、骨材を含むコンクリートのセメント部に含まれる微量元素の濃度を分析するコンクリート定量分析技術を提供することを目的としている。
【課題を解決するための手段】
【００１６】
このような目的を達成するために、本発明にかかるコンクリート定量分析方法は、蛍光Ｘ線分析装置が、１つのコンクリート試料からそれぞれサンプリングした、セメント部とセメント部以外との重量分率が異なる少なくとも３つの個別試料ごとに、これら個別試料のセメント部にのみ含まれる微量元素と、これら個別試料のセメント部またはセメント部以外のいずれか一方にのみ含まれる、当該微量元素以外の少なくとも１つの成分元素とについて、蛍光Ｘ線強度をそれぞれ測定する蛍光Ｘ線分析ステップと、個別濃度計算部が、前記蛍光Ｘ線分析ステップで測定された前記微量元素および前記成分元素に関する前記蛍光Ｘ線強度に基づいて、前記個別試料ごとに、前記微量元素および前記成分元素に関する個別濃度を計算する個別濃度計算ステップと、個別重量分率計算部が、前記蛍光Ｘ線分析ステップで測定された前記蛍光Ｘ線強度と、前記個別濃度計算ステップで計算された前記個別濃度とに基づいて、前記個別試料ごとに、当該個別試料に関するセメント部とセメント部以外との重量分率を示す個別重量分率を計算する個別重量分率計算ステップと、目的濃度計算部が、前記個別濃度計算ステップで計算した前記微量元素に関する前記個別濃度と、前記個別重量分率計算ステップで計算した前記個別重量分率とに基づいて、前記微量元素の濃度を計算する目的濃度計算ステップとを備えている。
【００１７】
また、上記コンクリート定量分析方法の一構成例は、前記個別重量分率計算ステップが、前記個別試料ごとに前記個別重量分率を計算する際、当該個別試料Ｓｉに関する、前記蛍光Ｘ線分析ステップで測定された前記蛍光Ｘ線強度Ｉ（ｘi）と前記個別重量分率ｘiとの関係を示す次の近似式
Ｉ（ｘi）＝Ｄ・ｇi（１＋Ｅ・ｘi）
但し、ｇiは当該個別試料Ｓｉに関する当該元素の個別濃度；
Ｄ，Ｅは当該一連の試料における当該元素に固有の定数；
を、前記各個別試料と前記微量元素および前記成分元素との組合せごとに生成し、これら近似式を連立方程式として解くことにより、前記個別試料に関する前記個別重量分率を計算するようにしたものである。
【００１８】
また、上記コンクリート定量分析方法の一構成例は、前記個別試料が、前記コンクリート試料を粉砕して得られた、細骨材を含む粉砕粒子を、目開きの異なる複数の篩を用いて粒径ごとに篩い分けし、得られた粒径の異なる粉砕粒子からなるものである。
【００１９】
また、本発明にかかるコンクリート定量分析システムは、１つのコンクリート試料からそれぞれサンプリングした、セメント部とセメント部以外との重量分率が異なる少なくとも３つの個別試料ごとに、これら個別試料のセメント部にのみ含まれる微量元素と、これら個別試料のセメント部またはセメント部以外のいずれか一方にのみ含まれる、当該微量元素以外の少なくとも１つの成分元素とについて、蛍光Ｘ線強度をそれぞれ測定する蛍光Ｘ線分析装置と、前記蛍光Ｘ線分析装置で測定された前記微量元素および前記成分元素に関する前記蛍光Ｘ線強度に基づいて、前記個別試料ごとに、前記微量元素および前記成分元素に関する個別濃度を計算する個別濃度計算部と、前記蛍光Ｘ線分析部で測定された前記蛍光Ｘ線強度と、前記個別濃度計算部で計算された前記個別濃度とに基づいて、前記個別試料ごとに、当該個別試料に関するセメント部とセメント部以外との重量分率を示す個別重量分率を計算する個別重量分率計算部と、前記個別濃度計算部で計算した前記微量元素に関する前記個別濃度と、前記個別重量分率計算部で計算した前記個別重量分率とに基づいて、前記微量元素の濃度を計算する目的濃度計算部とを備えている。
【００２０】
また、上記コンクリート定量分析システムの一構成例は、前記個別濃度計算部が、前記個別試料ごとに前記個別重量分率を計算する際、当該個別試料Ｓｉに関する、前記蛍光Ｘ線分析部で測定された前記蛍光Ｘ線強度Ｉ（ｘi）と前記個別重量分率ｘiとの関係を示す次の近似式
Ｉ（ｘi）＝Ｄ・ｇi（１＋Ｅ・ｘi）
但し、ｇiは当該個別試料Ｓｉに関する当該元素の個別濃度；
Ｄ，Ｅは当該一連の試料における当該元素に固有の定数；
を、前記各個別試料と前記微量元素および前記成分元素との組合せごとに生成し、これら近似式を連立方程式として解くことにより、前記個別試料に関する前記個別重量分率を計算するようにしたものである。
【００２１】
また、上記コンクリート定量分析システムの一構成例は、前記個別試料が、前記コンクリート試料を粉砕して得られた、細骨材を含む粉砕粒子を、目開きの異なる複数の篩を用いて粒径ごとに篩い分けし、得られた粒径の異なる粉砕粒子からなるものである。
【発明の効果】
【００２２】
本発明によれば、セメント部と骨材などのセメント部以外との重量分率が不明なコンクリート試料であっても、蛍光Ｘ線分析法を利用して、セメント部に含まれる塩素などの微量元素の濃度を得ることができる。したがって、セメント部に含まれる塩素などの微量元素の濃度を正確に得ることができ、一般的な腐食予測技術などを利用して、コンクリート構造物の適切な維持管理を行うことが可能となる。
【図面の簡単な説明】
【００２３】
【図１】本実施の形態にかかるコンクリート定量分析システムの構成を示すブロック図である。
【図２】コンクリート試料に含まれる内容物の粒径分布例を示す説明図である。
【図３】粒径分布に基づく個別試料の分離方法を示す説明図である。
【図４】重量分率と蛍光Ｘ線強度との関係を示す説明図である。
【図５】本実施の形態にかかるコンクリート定量分析方法を示すフローチャートである。
【図６】重量分率と蛍光Ｘ線強度との関係（特定後）を示す説明図である。
【図７】重量分率と微量元素濃度との関係を示す説明図である。
【発明を実施するための形態】
【００２４】
次に、本発明の一実施の形態について図面を参照して説明する。
［コンクリート定量分析システムの構成］
まず、図１を参照して、本実施の形態にかかるコンクリート定量分析システム１０の構成について説明する。図１は、本実施の形態にかかるコンクリート定量分析システムの構成を示すブロック図である。
【００２５】
このコンクリート定量分析システム１０は、セメント部と骨材からなるセメント部以外とを含むコンクリート試料について、蛍光Ｘ線分析法を利用して、セメント部に含まれる微量元素の濃度を分析する機能を有している。
コンクリート定量分析システム１０には、主な機能部として、蛍光Ｘ線分析装置１１、個別濃度計算部１２、個別重量分率計算部１３、および目的濃度計算部１４が設けられている。
【００２６】
通常、コンクリート試料は、セメント部と骨材からなるセメント部以外から構成されている。本実施の形態においては、セメント部以外の平均組成が分析の都度変化することを避けるため、予め分析すべきコンクリート試料から粗骨材を分離しておく。この粗骨材は自然石や砕石であって、通常は代表的な大きさは数１０ｍｍであるので、この分離操作は数ｍｍ程度の目開きの篩を用いて行うことができる。このようにして粗骨材が分離されたコンクリート試料がコンクリート試料Ｓである。
【００２７】
図１に示すように、コンクリート試料Ｓも、セメント部とセメント部以外からなり、このうちセメント部以外は主に細骨材、すなわち砂よりなる。砂の粒子数は多いので、Ｓからその一部を３つサンプリングする。サンプリングにより得られた一部が、個別試料Ｓ１，Ｓ２，Ｓ３である。これにより、個別試料のセメント部以外の組成は、Ｓにおけるセメント部以外の組成を代表するものと見なせる。
このように、本実施の形態では、分析対象となる１つのコンクリート試料Ｓ１から、セメント部以外の重量分率が異なる、少なくとも３つの個別試料Ｓ１，Ｓ２，Ｓ３を、予めサンプリングしておく。
【００２８】
図２は、コンクリート試料に含まれる内容物の粒径分布例を示す説明図である。図３は、粒径分布に基づく個別試料の分離方法を示す説明図である。
セメント部の分布２１は、コンクリート試料Ｓを、骨材よりも軟らかいハンマーなどで継続して砕くことによって、面積を変えることなく、小さい粒径側に移動させることができる。このとき、粗骨材の分布２２や細骨材の分布２３は変化しない。
粗骨材は、自然石や砕石であって、通常は代表的な大きさは数十ｍｍであるので、手作業で分離することができるが、数ｍｍ程度の目開きの篩を用いて分離してもよい。
【００２９】
このようにして、コンクリート試料Ｓを粉砕して粗骨材を予め分離すれば、図３に示すような、セメント部の分布２１と細骨材の分布２３を持つことになる。したがって、粒径φ1，φ2，φ3を境にして、それより小さい粒径の粉砕試料を得れば、セメント部とセメント部以外の重量分率が異なる個別試料Ｓ１，Ｓ２，Ｓ３を得ることができる。
【００３０】
この際、粒径φ1を境にそれより小さい粒径の粉砕試料を得るには、粒径φ1に相当する目開きの篩を用いて篩い分けすればよい。また、粒径φ2，φ3についても同様の操作が可能である。実際には、任意の粒径φに相当する篩を準備するのは容易ではないので、適当な大きさの目開きの篩を選択して、粒径φ1，φ2，φ3を決めればよい。この場合、篩は精密なものがよい。例えば、ＪＩＳ規格Ｚ８８０１に準拠した試験用の篩を用いる。
【００３１】
この図３において、ある粒径φを境にそれより小さい粒径の個別試料を得た場合、セメント部の分布の面積とセメント部以外の分布の面積の比を１−ｘ：ｘとすることで、セメント部以外の重量分率ｘを決めることができる。このようにして、境界線を与える粒径に相当する目開きの篩を用いて篩い分けすることで、セメント部以外の重量分率ｘの異なるコンクリート試料を用意することができる。
【００３２】
個別試料Ｓ１，Ｓ２，Ｓ３のうち、コンクリート試料Ｓに含まれるセメント部以外の重量分率をｘとし、Ｓに含まれるセメント部の重量分率を１−ｘとする。また、Ｓ１に含まれるセメント部以外の重量分率をｘ1とし、Ｓ１に含まれるセメント部の重量分率を１−ｘ1とする。同じく、Ｓ２に含まれるセメント部以外の重量分率をｘ2とし、Ｓ２に含まれるセメント部の重量分率を１−ｘ2とする。同じく、Ｓ３に含まれるセメント部以外の重量分率をｘ3とし、Ｓ３に含まれるセメント部の重量分率を１−ｘ3とする。
【００３３】
また、定量分析の対象となる微量元素Ｇは、Ｓ，Ｓ１，Ｓ２，Ｓ３のセメント部にのみ含まれており、Ｓ，Ｓ１，Ｓ２，Ｓ３に関する微量元素Ｇの濃度は、ｇ，ｇ1，ｇ2，ｇ3とする。これら濃度ｇ，ｇ1，ｇ2，ｇ3は重量濃度である。
本実施の形態では、目的とする微量元素Ｇが、セメント部以外には含まれない場合を扱う。濃度ｇ，ｇ1，ｇ2，ｇ3は不明であるが、他の成分元素の濃度に影響を与えるほどの濃度ではないものとする。目的とする微量元素Ｇは、例えば塩素である。また、濃度ｇは例えば数１００ｐｐｍである。
【００３４】
本実施の形態では、微量元素Ｇのほかに、少なくとも１つの成分元素が必要となる。この成分元素は、Ｓ，Ｓ１，Ｓ２，Ｓ３のうち、セメント部またはセメント部以外のいずれか一方にのみ含まれているものとする。成分元素の例として、Ｓ，Ｓ１，Ｓ２，Ｓ３のセメント部にのみ含まれている成分元素をＰとし、Ｓ，Ｓ１，Ｓ２，Ｓ３のセメント部以外にのみ含まれている成分元素をＱとする。以下では、微量元素Ｇの濃度ｇを分析する際、成分元素Ｐ，Ｑの両方を用いる場合を例として説明する。
【００３５】
Ｓ，Ｓ１，Ｓ２，Ｓ３に関する成分元素Ｐの濃度は、ｐ，ｐ1，ｐ2，ｐ3とし、Ｓ，Ｓ１，Ｓ２，Ｓ３に関する成分元素Ｑの濃度は、ｑ，ｑ1，ｑ2，ｑ3とする。これら濃度ｐ，ｐ1，ｐ2，ｐ3，ｑ，ｑ1，ｑ2，ｑ3は重量濃度である。これら濃度ｐ，ｐ1，ｐ2，ｐ3，ｑ，ｑ1，ｑ2，ｑ3は不明であるが、他の成分元素の濃度に影響を与えるほどの濃度ではないものとする。
【００３６】
次に、図１に示したコンクリート定量分析システム１０にかかる各機能部について説明する。
蛍光Ｘ線分析装置１１は、一般的な蛍光Ｘ線分析装置からなり、セメント部以外の重量分率がｘi（但し、ｉ＝１〜３）である個別試料Ｓｉごとに、微量元素Ｇおよび成分元素Ｐ，Ｑに関する蛍光Ｘ線強度ＩG（ｘi），ＩP（ｘi），ＩQ（ｘi）をそれぞれ測定する機能を有している。
【００３７】
個別濃度計算部１２は、蛍光Ｘ線分析装置１１で測定された蛍光Ｘ線強度ＩG（ｘi），ＩP（ｘi），ＩQ（ｘi）に基づいて、個別試料Ｓｉごとに、微量元素Ｇおよび成分元素Ｐ，Ｑに関する個別濃度ｇi，ｐi，ｑiを計算する機能を有している。
【００３８】
個別重量分率計算部１３は、蛍光Ｘ線分析装置１１で測定された蛍光Ｘ線強度ＩG（ｘi），ＩP（ｘi），ＩQ（ｘi）と、個別濃度計算部１２で計算された個別濃度ｇi，ｐi，ｑiとに基づいて、個別試料Ｓｉごとに、当該個別試料Ｓｉに関するセメント部以外の個別重量分率ｘiを計算する機能を有している。
【００３９】
目的濃度計算部１４は、個別濃度計算部１２で計算した個別濃度ｇiと、個別重量分率計算部１３で計算した個別重量分率ｘiとに基づいて、目的とするコンクリート試料Ｓのセメント部にのみ含まれる当該微量元素Ｇの濃度ｇを計算する機能と、得られた濃度ｇを、画面表示装置や外部装置（ともに図示せず）へ出力し、あるいは記憶装置（図示せず）へ保存する機能を有している。
【００４０】
これら機能部のうち、個別濃度計算部１２、個別重量分率計算部１３、および目的濃度計算部１４は、全体としてサーバ装置やＰＣなどの情報処理装置からなり、記憶部から読み込んだプログラムをＣＰＵで実行することにより、各種処理部を実現する演算処理部から実現されている。また、コンクリート定量分析システムには、一般的な情報処理装置が有する、画面表示装置、操作入力装置、記憶装置などの各種装置が設けられているものとする。
【００４１】
［コンクリート定量分析方法の原理］
次に、本発明にかかるコンクリート定量分析方法の原理について説明する。
図４は、重量分率と蛍光Ｘ線強度との関係を示す説明図である。分析対象となるコンクリート試料Ｓにおいて、セメント部以外の重量分率ｘと微量元素Ｇおよび成分元素Ｐ，Ｑの蛍光Ｘ線強度ＩG（ｘ），ＩP（ｘ），ＩQ（ｘ）との関係は、図４に表すことができる。
【００４２】
微量元素Ｇおよび成分元素Ｐ，Ｑから蛍光Ｘ線強度ＩG（ｘ），ＩP（ｘ），ＩQ（ｘ）を測定して、ファンダメンタルパラメータ法を用いれば、それぞれの元素の濃度は算出できる。
しかしながら、この時点では、重量分率ｘの値は不明であるから、各測定点の横軸座標位置は不明である。よって、蛍光Ｘ線強度ＩG（ｘ），ＩP（ｘ），ＩQ（ｘ）とセメント部以外の重量分率ｘとの関係を示す関数３１，３２，３３を特定することができない。
【００４３】
本発明は、同一のコンクリート試料Ｓから、セメント部以外の個別重量分率ｘiが異なる３つ以上の個別試料Ｓｉをサンプリングし、これら個別試料Ｓｉから微量元素Ｇおよび成分元素Ｐ，Ｑに関する蛍光Ｘ線強度ＩG（ｘi），ＩP（ｘi），ＩQ（ｘi）を測定し、これら蛍光Ｘ線強度ＩG（ｘi），ＩP（ｘi），ＩQ（ｘi）と個別重量分率ｘiとが持つ関係から、目的とする微量元素Ｇの濃度ｇを計算するようにしたものである。以下、具体的に説明する。
【００４４】
コンクリート試料Ｓに含まれる微量元素Ｇ以外の元素をＷ1，Ｗ2，Ｗ3，…，Ｗnとする。これら元素は主要成分を通常構成する成分元素としてもよい。具体的な元素はカルシウム、ケイ素などである。
ここで、コンクリート試料Ｓのセメント部中の元素Ｗ1，Ｗ2，Ｗ3，…，Ｗnの濃度を、順にａ1，ａ2，ａ3，…，ａnとする。含まれない場合の値は０をとる。濃度は重量濃度である。また、コンクリート試料Ｓのセメント部以外の中の元素Ｗ1，Ｗ2，Ｗ3，…，Ｗnの濃度を、順にｂ1，ｂ2，ｂ3，…，ｂnとする。含まれない場合の値は０をとる。濃度は重量濃度である。
【００４５】
コンクリート試料Ｓからその一部をサンプリングして得た個別試料Ｓｉのセメント部の重量分率が１−ｘで、セメント部以外の重量分率がｘであったものとする。サンプリング方法によって、ｘは１より十分小さい値とすることができるが、０ではなく、かつ未知であるものとする。
コンクリート試料Ｓの全体に対して、微量元素Ｇの濃度ｇを無視すれば、次の式（１）が成立する。
【数１】
2013205289.tif 000003
【００４６】
個別試料Ｓｉを、粉砕・圧縮成形あるいはビード化により、入射Ｘ線ビームの大きさに対し十分大きい面積と厚みｄとを有する分析用試料に加工したとき、個別試料Ｓｉのうち、微量元素Ｇからの蛍光Ｘ線強度ＩG（ｘ）は、入射Ｘ線が単色とみなせる場合、次の式（２）で表される。
【数２】
2013205289.tif 000004
式（２）において、Ａ、Ｂ、Ｃは定数である。
【００４７】
この式（２）の第１項は、入射Ｘ線により微量元素Ｇの原子の電子が励起された結果、発生した微量元素Ｇの特定の蛍光Ｘ線の強度を表す。また、第２項は、第１項と同じ微量元素Ｇの特定の蛍光Ｘ線であるが、セメント部の他の成分からの蛍光Ｘ線による二次励起で生じた蛍光Ｘ線の強度であり、セメント部の他の成分の重量分率１−ｘに比例する。さらに、第３項は、第１項と同じ微量元素Ｇの特定の蛍光Ｘ線であるが、セメント部以外の成分からの蛍光Ｘ線による二次励起で生じた蛍光Ｘ線の強度であり、セメント部以外の成分の重量分率ｘに比例する。
【００４８】
また、個別試料Ｓｉに関する線吸収係数μ（ｘ）は、次の式（３）で表される。
【数３】
2013205289.tif 000005
ここで、μ0,aは入射Ｘ線波長におけるセメント部の線吸収係数、μ0,bは入射Ｘ線波長におけるセメント部以外の線吸収係数、θは試料面から測った入射Ｘ線の入射角度、μaは微量元素Ｇの特定の蛍光Ｘ線の波長におけるセメント部の線吸収係数、μbは微量元素Ｇの特定の蛍光Ｘ線の波長におけるセメント部以外の線吸収係数、φは試料面から測った入射Ｘ線の入射角度である。
【００４９】
式（３）は、次の式（４），式（５），式（６）のように書き換えできる。
【数４】
2013205289.tif 000006
【数５】
2013205289.tif 000007
【数６】
2013205289.tif 000008
【００５０】
一方、式（２）において、個別試料Ｓｉの厚みｄが入射Ｘ線の侵入深さよりも十分厚ければ、式（２）は、次の式（７）で表される。
【数７】
2013205289.tif 000009
【００５１】
式（７）のうち、第１項の分数式は、次の式（８）のように変形できる。
【数８】
2013205289.tif 000010
【００５２】
ここで、セメント部も、セメント部以外を構成する細骨材も同じ造岩鉱物であることから、μ0,aとμ0,b、μaとμbは、それぞれ等しくはないものの近い値であるので、式（４）と式（５）からαとβも近い値となる。また、ｘも１より十分小さいので、式（９）が成立する。
【数９】
2013205289.tif 000011
【００５３】
よって、式（８）は、よい近似で、次の式（１０）に近似される。
【数１０】
2013205289.tif 000012
【００５４】
同じく、式（７）は、よい近似で、次の式（１１）に近似される。
【数１１】
2013205289.tif 000013
式（１１）において、Ｄ，Ｅは定数である。
【００５５】
次に、微量元素Ｇ以外の他の元素として、セメント部のみに含まれるある元素Ｐを例にとる。元素Ｐについての蛍光Ｘ線強度ＩP（ｘ）も、前述した微量元素Ｇの場合と同様に、よい近似で、次の式（１２）に近似される。
【数１２】
2013205289.tif 000014
式（１２）において、ＤP、ＥPは定数である。
【００５６】
また、セメント部以外にのみ含まれるある元素Ｑを例にとる。元素Ｑについての蛍光Ｘ線強度ＩQ（ｘ）も、前述した微量元素Ｇの場合と同様に、よい近似で、次の式（１３）に近似される。
【数１３】
2013205289.tif 000015
式（１３）において、ＤQ、ＥQは定数である。  
【００５７】
次に、コンクリート試料Ｓからその一部をサンプリングして、個別試料Ｓｉを得る操作を少なくとも３回行うことで、異なる重量分率を有する個別試料Ｓ１，Ｓ２，Ｓ３を少なくとも３種類用意した場合を想定する。これら個別試料Ｓ１，Ｓ２，Ｓ３に関する、セメント部以外の重量分率は、ｘ1，ｘ2，ｘ3であるものとする。
【００５８】
この際、コンクリート試料Ｓから異なる重量分率を有する個別試料Ｓｉを得る操作は、例えば、目開きの異なる複数の篩を用いた篩い分けによって行える。目開きの異なる複数の篩を用いた篩い分けによって、ｘを変化させることは、共存する他の元素の濃度を変化させることに相当する。
【００５９】
これら個別試料Ｓ１，Ｓ２，Ｓ３から測定される、微量元素Ｇおよび成分元素Ｐ，Ｑに関する蛍光Ｘ線強度ＩG（ｘi），ＩP（ｘi），ＩQ（ｘi）は、前述した式（１１），式（１２），式（１３）より、次の式（１４），式（１５），式（１６）で表される。
【数１４】
2013205289.tif 000016
【数１５】
2013205289.tif 000017
【数１６】
2013205289.tif 000018
【００６０】
ここで、式（１４），式（１５），式（１６）の一部を、次の式（１７），式（１８），式（１９）と定義する。
【数１７】
2013205289.tif 000019
【数１８】
2013205289.tif 000020
【数１９】
2013205289.tif 000021
【００６１】
これにより、式（１４），式（１５），式（１６）は、式（２０），式（２１），式（２２）と表される。
【数２０】
2013205289.tif 000022
【数２１】
2013205289.tif 000023
【数２２】
2013205289.tif 000024
【００６２】
ここで、式（２０），式（２１），式（２２）のうち、それぞれの蛍光Ｘ線強度ＩG（ｘi），ＩP（ｘi），ＩQ（ｘi）については、蛍光Ｘ線分析装置１１での測定によって得られる。このため、ファンダメンタルパラメータ法などの公知の算出手法を用いることによって、個別試料Ｓｉごとに、蛍光Ｘ線強度ＩG（ｘi），ＩP（ｘi），ＩQ（ｘi）から、微量元素Ｇおよび成分元素Ｐ，Ｑに関する個別濃度ｇi，ｐi，ｑiの値を計算することができる。
【００６３】
この後、式（２０），式（２１），式（２２）に、蛍光Ｘ線強度ＩG（ｘi），ＩP（ｘi），ＩQ（ｘi）の値と、個別濃度ｇi，ｐi，ｑiの値とを当てはめた近似式を、３つの個別試料Ｓｉと微量元素Ｇおよび成分元素Ｐ，Ｑとの組合せごとに生成する。そして、これら９つの近似式について、ｘ1，ｘ2，ｘ3，Ｄ，Ｅ，ＤP，ＥP，ＤQ，ＥQの９個を未知数とする９つの連立方程式として解くことによって、これら個別重量分率ｘ1，ｘ2，ｘ3の値と定数Ｄ，Ｅ，ＤP，ＥP，ＤQ，ＥQの値とを得ることができる。連立方程式を解く具体的な方法は、解析的に解く方法、数値的に解く方法など、公知の解法を用いればよい。
【００６４】
したがって、個別重量分率ｘ1，ｘ2，あるいはｘ3を用いて、コンクリート試料Ｓのうちのセメント部に含まれる微量元素Ｇの濃度ｇは、式（１７）を元にした次の式（２３）で計算することができる。
【数２３】
2013205289.tif 000025
【００６５】
［コンクリート定量分析システムの動作］
次に、図５を参照して、本実施の形態にかかるコンクリート定量分析システム１０の動作について説明する。図５は、本実施の形態にかかるコンクリート定量分析方法を示すフローチャートである。ここでは、微量元素Ｇの濃度ｇを分析する際、成分元素Ｐ，Ｑの両方を用いる場合を例として説明する。なお、図５の定量分析処理を実行する前に、コンクリート試料Ｓから前述した３つの個別試料Ｓｉ（ｉ＝１〜３）が、すでにサンプリングされているものとする。
【００６６】
まず、蛍光Ｘ線分析装置１１は、個別試料Ｓｉのそれぞれから、元素Ｇ，Ｐ，Ｑに関する蛍光Ｘ線強度ＩG（ｘi），ＩP（ｘi），ＩQ（ｘi）をそれぞれ測定する（ステップ１００）。
次に、個別濃度計算部１２は、蛍光Ｘ線分析装置１１で測定された蛍光Ｘ線強度ＩG（ｘi），ＩP（ｘi），ＩQ（ｘi）に基づいて、個別試料Ｓｉごとに、元素Ｇ，Ｐ，Ｑに関する個別濃度ｇi，ｐi，ｑiを計算する（ステップ１０１）。
【００６７】
続いて、個別重量分率計算部１３は、前述した式（２０），式（２１），式（２２）に対して、蛍光Ｘ線分析装置１１で測定された蛍光Ｘ線強度ＩG（ｘi），ＩP（ｘi），ＩQ（ｘi）と、個別濃度計算部１２で計算された個別濃度ｇi，ｐi，ｑiとを代入して、個別試料Ｓｉと元素Ｇ，Ｐ，Ｑとの組合せごとに近似式を生成し、得られた９個の近似式を連立方程式として解くことにより、個別試料Ｓｉごとに、セメント部以外の個別重量分率ｘiを計算する（ステップ１０２）。
【００６８】
図６は、重量分率と蛍光Ｘ線強度との関係（特定後）を示す説明図である。個別重量分率計算部１３での計算の結果、式（２０），式（２１），式（２２）のｘ1，ｘ2，ｘ3，Ｄ，Ｅ，ＤP，ＥP，ＤQ，ＥQの値が得られる。このため、個別試料Ｓｉから測定した蛍光Ｘ線強度ＩG（ｘi），ＩP（ｘi），ＩQ（ｘi）をグラフ上にプロットすることができ、結果として、蛍光Ｘ線強度ＩG（ｘ），ＩP（ｘ），ＩQ（ｘ）とセメント部以外の重量分率ｘとの関係を示す関数３１，３２，３３を特定することができる。
【００６９】
この後、目的濃度計算部１４は、前述した式（２３）から、個別濃度計算部１２で計算した個別濃度ｇiと、個別重量分率計算部１３で計算した個別重量分率ｘiとに基づいて、コンクリート試料Ｓのセメント部にのみ含まれる当該微量元素Ｇの濃度ｇを計算し（ステップ１０３）、一連の定量分析処理を終了する。
【００７０】
図７は、重量分率と微量元素濃度との関係を示す説明図である。微量元素Ｇの濃度ｇ（ｘ）は、コンクリート試料Ｓ中のセメント部の重量分率１−ｘに比例して増加する。このため、微量元素Ｇの濃度ｇ（ｘ）と、セメント部以外の重量分率ｘとの関係は、逆比例の関係となり、傾きが負の１次関数４０（直線）で表される。この際、１次関数４０は、個別重量分率計算部１３で計算した個別重量分率ｘiと、個別重量分率計算部１３で計算した濃度ｇiとの交点からなる測定点を通過する。また、重量分率ｘ＝１の場合、コンクリート試料Ｓのうちセメント部がゼロであることを示しており、微量元素Ｇの濃度ｇ（ｘ）もゼロとなる。
【００７１】
一方、１次関数４０は、重量分率ｘ＝０の場合、コンクリート試料Ｓのうちセメント部以外がゼロであることを示しており、このとき、微量元素Ｇの濃度ｇ（ｘ）が目的の濃度ｇを表すことになる。すなわち、１次関数４０の切片が濃度ｇの値となる。
したがって、濃度ｇは、前述した式（２３）から求めてもよく、１次関数４０の通過点から１次関数４０を特定し、その切片から濃度ｇを求めるようにしてもよい。
【００７２】
また、濃度ｇは、前述した式（２３）から個別試料Ｓｉごとに計算できるため、これら濃度ｇのいずれか１つの値ではなく、これら濃度ｇの平均値などの統計値を計算し、目的の微量元素Ｇの濃度ｇとしてもよい。これにより、蛍光Ｘ線強度の測定などに起因する誤差の少ない濃度ｇを得ることができる。
【００７３】
また、個別濃度計算部１２で計算した個別試料Ｓｉごとの個別濃度ｇiと、個別重量分率計算部１３で計算した個別試料Ｓｉごとの個別重量分率ｘiとから、個別試料Ｓｉごとに１次関数４０が通過する測定点を計算できる。このため、これら通過点を最小誤差で近似した１次関数４０を特定し、その切片から濃度ｇを求めるようにしてもよい。これにより、蛍光Ｘ線強度の測定などに起因する誤差の少ない濃度ｇを得ることができる。
【００７４】
［本実施の形態の効果］
このように、本実施の形態は、蛍光Ｘ線分析装置１１が、１つのコンクリート試料Ｓからそれぞれサンプリングした、セメント部以外の重量分率ｘi（ｉ＝１〜３）が異なる少なくとも３つの個別試料Ｓｉごとに、これら個別試料Ｓｉのセメント部にのみ含まれる微量元素Ｇと、これら個別試料Ｓｉのセメント部またはセメント部以外のいずれか一方にのみ含まれる、当該微量元素Ｇ以外の少なくとも１つの成分元素Ｐとについて、蛍光Ｘ線強度ＩG（ｘi），ＩP（ｘi），ＩQ（ｘi）をそれぞれ測定し、個別濃度計算部１２が、これら蛍光Ｘ線強度ＩG（ｘi），ＩP（ｘi），ＩQ（ｘi）に基づいて、これら元素Ｇ，Ｐ，Ｑについて、各個別試料Ｓｉでの個別濃度ｇi，ｐi，ｑiを計算するようにしたものである。
【００７５】
そして、個別重量分率計算部１３が、蛍光Ｘ線強度ＩG（ｘi），ＩP（ｘi），ＩQ（ｘi）と、個別濃度ｇi，ｐi，ｑiとに基づいて、個別試料Ｓｉごとに、セメント部以外の個別重量分率ｘiを計算し、目的濃度計算部１４が、個別濃度ｇi，ｐi，ｑiと個別重量分率ｘiとに基づいて、コンクリート試料Ｓのセメント部にのみ含まれる微量元素Ｇの濃度ｇを計算するようにしたものである。
【００７６】
より具体的には、個別重量分率計算部１３が、個別試料Ｓｉごとに重量分率ｘiを計算する際、当該個別試料Ｓｉに関する、蛍光Ｘ線分析ステップで測定された蛍光Ｘ線強度Ｉ（ｘi）と個別重量分率ｘiとの関係を示す次の近似式
Ｉ（ｘi）＝Ｄ・ｇi（１＋Ｅ・ｘi）
但し、ｇiは当該個別試料Ｓｉに関する当該元素の個別濃度；
Ｄ，Ｅは当該一連の試料における当該元素に固有の定数；
を、各個別試料Ｓｉと微量元素Ｇおよび成分元素Ｐとの組合せごとに生成し、これら近似式を連立方程式として解くことにより、個別試料Ｓｉに関する個別重量分率ｘiを計算するようにしたものである。
【００７７】
これにより、セメント部と骨材などのセメント部以外との重量分率が不明なコンクリート試料であっても、蛍光Ｘ線分析法を利用して、セメント部に含まれる塩素などの微量元素の濃度を得ることができる。
したがって、セメント部に含まれる塩素などの微量元素の濃度を正確に得ることができ、一般的な腐食予測技術などを利用して、コンクリート構造物の適切な維持管理を行うことが可能となる。
【００７８】
また、本実施の形態において、前処理として必要なのは、コンクリート試料から重量分率の異なる少なくとも３つの個別試料をサンプリングするという操作だけである。
これに対して、本実施の形態では、個別試料として、コンクリート試料を粉砕して得られた、細骨材を含む粉砕試料を、目開きの異なる複数の篩を用いて粒径ごとに篩い分けし、得られた粉砕試料のうち粒径の異なる粉砕試料を用いるようにしたので、特別な分離技術や加工装置を必要とすることなく、極めて容易に個別試料をサンプリングすることができる。
【００７９】
したがって、セメント部にのみ含まれている微量元素の濃度を測定するために、その前処理として、コンクリート試料について、実際には難しいとされている、セメント部とそれ以外との分離操作を行う必要がない。また、検量線法やファンダメンタルパラメータ法など、蛍光Ｘ線分析法を用いた従来の定量分析のように、コンクリート試料を、ある一定以下の粒度の粉体としてプレス成形したり、あるいは溶融してビードを作製したりする必要もない。
【００８０】
なお、本実施の形態では、微量元素Ｇと、セメント部のみに含まれる成分元素Ｐと、セメント部以外のみに含まれる成分元素Ｑとを用いて、コンクリート試料Ｓの定量分析を行う場合を例として説明したが、成分元素については、これに限定されるものではない。例えば、微量元素Ｇと成分元素Ｐの組合せでもよく、微量元素Ｇと成分元素Ｑの組合せでもよく、セメント部またはセメント部以外のいずれか一方にのみ含まれる他の成分元素を追加してもよい。
また、本実施の形態では、３つの個別試料Ｓ１，Ｓ２，Ｓ３を用いる場合を例として説明したが、個別試料Ｓｉの個数は３つに限定されるものではなく、４つ以上の個別試料Ｓｉを用いてもよい。
【００８１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００８２】
１０…コンクリート定量分析システム、１１…蛍光Ｘ線分析装置、１２…個別濃度計算部、１３…個別重量分率計算部、１４…目的濃度計算部、Ｓ…コンクリート試料、Ｓ１，Ｓ２，Ｓ３，Ｓｉ…個別試料、Ｇ…微量元素、Ｐ，Ｑ…成分元素、ｘ1，ｘ2，ｘ3，ｘi…個別重量分率（セメント部以外）、ｘ…重量分率（セメント部以外）、ｇ1，ｇ2，ｇ3，ｇi，ｐ1，ｐ2，ｐ3，ｐi，ｑ1，ｑ2，ｑ3，ｑi…個別濃度、ｇ，ｐ，ｑ…濃度、ＩG（ｘi），ＩP（ｘi），ＩQ（ｘi）…蛍光Ｘ線強度。
【図１】
2013205289.tif 000026
【図２】
2013205289.tif 000027
【図３】
2013205289.tif 000028
【図４】
2013205289.tif 000029
【図５】
2013205289.tif 000030
【図６】
2013205289.tif 000031
【図７】
2013205289.tif 000032